REVENDICATIONS 1. Substrat transparent (6), notamment verrier, comportant sur @zu moins une de ses faces un revêtement antireflet, notamment à incidence oblique fait d'un empilement (A) de couches minces en matériau diélectrique d'indices de réfraction alternativement forts et faibles, caractérisé en ce que l'empilement comporte successivement une première couche (1), à haut indice, d'indice à réfraction ni compris entre 1,8 et 2,2 et d'une épaisseur géométrique el comprise entre 5 et 50 nm, une seconde couche (2), à bas indice, d'indice de réfraction n2 compris entre 1,35 et 1,65 et d'épaisseur géométrique e2 comprise entre 5 et 50 nm, une troisième couche (3), à haut indice, d'indice de réfraction lia compris entre 1,8 et 2,2 et d'épaisseur géométrique e3 comprise entre 70 et 120 nm, une quatrième couche (4), à bas indice, d'indice de réfraction n4 compris entre 1,35 et 1,65 et d'épaisseur géométrique ea d'au moins 80 nm. 2. Substrat (6) selon la revendication 1, caractérisé en ce que ri, et/ou n3 sont compris entre 1,85 et 2,15, notamment entre 1,90 et 2,l0. 3. Substrat (6) selon l'une des revendications précédentes, caractérisé en ce que n2 et/ou n4 sont compris entre 1,35 et 1,55. 4. Substrat (6) selon l'une des revendications précédentes, caractérisé en ce que el est compris entre 5 et 50 ni-n, notamment entre 10 et 30 nm, ou entre 15 et 25 nm. 5. Substrat (6) selon l'une des revendications précédentes, caractérisé en ce que e2 est compris entre 5 et 50 nm, notammncnt entre 10 et 35 nm, de préférence inférieur ou égal à 30 ni-n. 6. Substrat (6) selon l'une des revendications précédentes, caractérisé en ce que e3 est inférieur ou égal à 120 nm, et notamment d'au moins 75 nm. 7. Substrat (6) selon l'une des revendications précédentes, caractérisé en ce que e4 est supérieur ou égal à 80 nm, et notammc nt inférieur ou égal à 120 nm. 8. Substrat (6) selon l'une des revendications précédentos, caractérisé en ce que la première couche (1) à haut indice et la seconde couche (2) à bas indice sont remplacées par une couche unique (5) d'indice intermédiaire es compris entre 1,65 et 1,80, et ayant de préférence une épaisseur optique e.opt5 comprise entre 50 et 140 nm, de préférence entre 85 et 120 nm. 9. Substrat (6) selon la revendication 8, caractérisé en ce que la couche (5) d'indice intermédiaire est à base d'un mélange entre d'une part de l'oxyde de silicium et d'autre part au moins un oxyde métallique choisi parmi l'oxyde d'étain, l'oxyde de zinc, l'oxyde de titane, ou est à base d'un oxynitrure ou oxycarbure de silicium et/ou d'oxynitrure d'aluminium. 10. Substrat (6) selon l'une des revendications précédentes, caractérisé en ce que la première couche à haut indice (1) et/ou la troisième couche à haut indice (3) sont à base d'oxyde(s) métalliqu(,(s) choisi(s) parmi l'oxyde de zinc, l'oxyde d'étain, l'oxyde de zirconium ou à base de nitrure(s) choisi(s) parmi le nitrure de silicium et/ou le nitrure d'aluminium. 11. Substrat (6) selon l'une des revendications précédentes, caractérisé en ce que la première couche à haut indice (1) et/ou la troisième couche (3) à haut indice sont constituées d'une superposition de plusieurs couches à haut indice, notamment d'une superposition de deux couches comme Sn02/Si3N4 ou Si3N4/Sn02. 12. Substrat (6) selon l'une des revendications précédentes, caractérisé en ce que la seconde couche à bas indice (2) et/ou la quatrième couche à bas indice (4) sont à base d'oxyde de silicium, d'oxynitrure et/ou oxycarbure de silicium ou d'un oxyde mixte de silicium et d'aluminium. 13. Substrat (6) selon l'une des revendications précédentes, caractérisé en ce que ledit substrat est en verre, clair ou teinté dans la masse. 14. Substrat selon l'une des revendications précédentes, caractérisé en ce que sa réflexion lumineuse du côté où il est muni de l'empilement (A) de couches minces s'en trouve abaissée d'une valeur minimale dc 3 ou 4% selon un angle d'incidence compris entre 50 et 70 . 15. Substrat selon l'une des revendications précédentes, caractérisé en ce que la colorimétrie de sa réflexion lumineuse du côté où il (,st muni de l'empilement (A) de couches minces est telle que les valeurs (le a* et b* correspondantes dans le système de colorimétrie (L*, a*, 1)*) sont négatives, selon un angle d'incidence compris entre 50 et 70 . 16. Substrat selon l'une des revendications précédentes, caractérisé en ce que l'empilement (A) antireflet utilise au moins pour sa troisième couche à haut indice du nitrure de silicium ou d'aluminium de façon à ce qu'il soit apte à subir un traitement thermique du type bombage, trempe, recuit. 17. Vitrage selon l'une des revendications précédentes, caractérisé en ce qu'il est composé du seul substrat (6), muni sur une de ses faces de l'empilement (A) de couche antireflet et sur son : t utre face soit d'aucun empilement antireflet, soit également d'un empilement (A) de couches antireflet, soit d'un autre type (B), de revêtement antireflet, soit d'un revêtement ayant une autre fonctionnalité du type anti-solaire, bas-émissif, anti-salissures, anti-buée, anti-pluie, chauffant. 18. Vitrage selon l'une des revendications 1 à 15, caractérisé en ce qu'il a une structure feuilletée qui associe deux substrats verriers (6, 6') à l'aide d'une feuille (7) en matériau thermoplastique, le substrat (6) étant muni, côté opposé à l'assemblage, de l'empilement (A) antireflet et le substrat (6') étant muni, côté opposé à l'assemblage, soit d'aucun revêtement antireflet, soit également d'un empilement (A) antireflet, soit d'un autre type (B) de revêtement antireflet, soit d'un re\,étement ayant une autre fonctionnalité du type anti-solaire, bas-émissif, ariti- salissures, anti-buée, anti-pluie, chauffant, ledit revêtement ayant une autre fonctionnalité pouvant aussi se trouver sur l'une des faces des substrats tournées vers la feuille thermoplastique d'assemblage. 19. Vitrage selon la revendication 16 ou la revendication 17, caractérisé en ce que l'autre type (B) de revêtement antireflet est choisi parmi les revêtements suivants y une seule couche à bas indice, inférieur à 1,60 ou 1,50, notamment d'environ 1,35 - 1,48, notamment à base d'oxyde de silicium, une seule couche dont l'indice de réfraction varie dans son épaisseur, notamment du type oxynitrure de silicium SiOaNy, avec x et y variint dans son épaisseur, un empilement à deux couches, comprenant successivement une couche à haut indice d'au moins 1,8, notamment en oxyde d'étain, oxyde de zinc, oxyde de zirconium, oxyde de titane, nitrure de silicium ou d'aluminium, puis une couche à bas indice, inférieur à 1,65, notamment en oxyde, oxynitrure ou oxycarbure de silicium, un empilement à trois couches, comportant successivement tune couche d'indice moyen entre 1,65 et 1,8 du type oxycarbure ou oxynitrure de silicium et/ou d'aluminium, une couche d'indice élevé supérieur à 1,9 du type Sn02, Ti02, une couche à bas indice, inférieur à 1,65 du type oxyde mixte Si-Al, oxyde de silicium. 20. Procédé d'obtention du vitrage selon l'une des revendications 1 7 à 19, caractérisé en ce qu'on dépose le ou les empilements (A) antirefl(,ts par pulvérisation cathodique, et l'éventuel revêtement (B) antireflet par une technique sol-gel, une technique de pyrolyse du type CVD, CVD plasma, par pulvérisation cathodique ou décharge couroilne. 21. Application du vitrage selon l'une des revendications 17 à 19 en tant que vitrage intérieur ou extérieur pour le bâtiment, en tant que présentoir, comptoir de magasin pouvant être bombé, en tant que vitrage pour véhicule tels que les vitres latérales, la lunette arrière, le toit auto, le parebrise ou en tant que vitrage de protection d'objet du type tableau, en tant qu'écran anti-éblouisse ment d'ordinateur, en tant que mobilier verrier.